(57)【要約】  Ｐｒ２Ｏ３およびＮｄ２Ｏ３の合計が０．２モル％を超え、Ｐｒ２Ｏ３に対するＮｄ２Ｏ３の比が０．５を超えかつ３未満であるようにＰｒ２Ｏ３およびＮｄ２Ｏ３を含むガラス。さらに、当該ガラス中における、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の群からの任意のクロモフォアの合計は、０．１モル％未満である。当該ガラスは、白熱光源への暴露の際の実質的にピンク色と、蛍光光源への暴露の際の実質的に緑色とによって特徴付けることができる。当該ガラスは、任意選択により、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせから選択される１種または複数種の蛍光性イオンを含むことができ、その場合、蛍光性イオンの総濃度は、約０．０１モル％以上から約５．０モル％以下である。【特許請求の範囲】
【請求項１】
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、１を超えかつ１．９未満であり、
さらに、ＣｏＯが存在する場合、該ＣｏＯは０．０１モル％未満であり、Ｆｅ２Ｏ３が存在する場合、該Ｆｅ２Ｏ３は０．００４モル％未満である、
ガラス。
【請求項２】
Ｎｂ２Ｏ５が存在する場合、該Ｎｂ２Ｏ５は０．５モル％未満であり、Ｃｅ２Ｏ３が存在する場合、該Ｃｅ２Ｏ３は１モル％未満であり、Ｅｒ２Ｏ３が存在する場合、Ｅｒ２Ｏ３は１モル％未満である、請求項１に記載のガラス。
【請求項３】
Ｐｒ２Ｏ３に対するＮｄ２Ｏ３の比が、１．１を超えかつ１．５未満である、請求項１または２に記載のガラス。
【請求項４】
前記Ｐｒ２Ｏ３が、約０．７モル％から約３．０モル％の範囲であり、前記Ｎｄ２Ｏ３が、約１．０モル％から約４モル％の範囲である、請求項１〜３のいずれか一項に記載のガラス。
【請求項５】
さらに、
Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物、およびそれらの組み合わせからなる群より選択される１種または複数種の蛍光性イオン
を含み、
蛍光性イオンの総濃度が、約０．０１モル％以上かつ約５．０モル％以下である、
請求項１〜４のいずれか一項に記載のガラス。
【請求項６】
さらに、
Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される１種または複数種のクロモフォア
を含み、
Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアの合計が、０．１モル％未満である、
請求項１〜５のいずれか一項に記載のガラス。
【請求項７】
お互いに異なる、白熱光源への暴露の際の第一色と、蛍光光源への暴露の際の第二色とによって特徴付けられ、
さらに、Ｄ６５−１０照明条件およびＦ０２−１０照明条件に晒された場合の少なくとも３．０の色差（ＣＤ）によっても特徴付けられる、
請求項１〜６のいずれか一項に記載のガラス。
【請求項８】
７０モル％を超えるＳｉＯ２と、
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、０．５を超えかつ３未満であり、
さらに、Ｆｅ２Ｏ３、ＣｅＯ２、およびＴｉＯ２のいずれかが存在する場合、それらの合計は１モル％未満である、
ガラス。
【請求項９】
Ｍｎ２Ｏ３、Ｆｅ２Ｏ３、ＮｉＯ、およびＣｅＯ２のいずれかが存在する場合、それらの合計は２モル％未満である、請求項８に記載のガラス。
【請求項１０】
請求項１または８に記載のガラスを含む基板であって、さらに、少なくとも５０ＭＰａの最大圧縮応力と、厚さにおける少なくとも１５マイクロメートルの圧縮応力層深さ（ＤＯＬ）とを有する圧縮応力領域を含む、基板
を含むガラス物品。
【発明の詳細な説明】
【関連出願の相互参照】
【０００１】
本出願は、米国特許法第１１９条の下、２０１６年４月１４日に出願された米国特許仮出願第６２／３２２，５６２号に対する優先権の恩典を主張するものであり、なお、本出願は、当該仮出願の内容に依拠し、ならびに当該仮出願の全体が参照により本明細書に組み入れられる。
【技術分野】
【０００２】
本明細書は、概して、変色性（ｃｏｌｏｒ−ｃｈａｎｇｉｎｇ）材料を含む変色性ガラスおよびガラス物品、より詳細には、多色性材料を含む、カスタマイズ可能な多色性ガラスおよびガラス物品に関する。
【背景技術】
【０００３】
様々な光条件に晒されたときに色を変えるいくつかのガラス組成物が知られている。しかしながら、これらのガラスにおける色シフトは、カスタマイズ可能ではなく、したがって、それらは、多くの用途、特に偽造防止スキームにとって好適ではない。さらに、これらのガラスのいくつかにおける色シフトは、芸術および／または装飾的用途の目的にとって、美観的に喜ばしくない。
【０００４】
上質なワイン、腕時計、宝石、および偽造活動が活発な他の製品を含む消費者製品のために、様々な偽造防止スキームが開発されている。それらのスキームの多くは、特定の商品が本物であるかそれとも偽物であるかを特定するために、「ブラックボックス」センサーを頼りにしている。残念ながら、これらのスキームは、特定の商品を本物とする間違った指示を提供する、偽の「ブラックボックス」の蔓延に苦しめられている。
【発明の概要】
【発明が解決しようとする課題】
【０００５】
したがって、様々な光条件に晒された際に制御された変色能力を有するガラスは、いくつかの望ましい用途を有する。さらに、追加のセンサーを必要としないで消費者が直接使用することができる偽造防止スキームも望ましい。
【課題を解決するための手段】
【０００６】
一実施形態により、Ｐｒ２Ｏ３およびＮｄ２Ｏ３の合計が０．２モル％を超え、Ｐｒ２Ｏ３に対するＮｄ２Ｏ３の比が１を超えかつ１．９未満であるようにＰｒ２Ｏ３およびＮｄ２Ｏ３を含むガラスが提供される。さらに、ＣｏＯは、存在する場合、０．０１モル％未満であり、Ｆｅ２Ｏ３は、存在する場合、０．００４モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、当該ガラスは、任意選択により、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される少なくとも１種のクロモフォアを含むことができ、その場合、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の合計は、０．１モル％未満である。
【０００７】
別の実施形態において、Ｐｒ２Ｏ３およびＮｄ２Ｏ３の合計が０．２モル％を超え、Ｐｒ２Ｏ３に対するＮｄ２Ｏ３の比が０．５を超えかつ３未満であるようにＰｒ２Ｏ３およびＮｄ２Ｏ３を含むガラスが提供される。さらに、当該ガラス中にＶ２Ｏ５、Ｃｒ２Ｏ３、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアが存在する場合、これらのクロモフォアの合計は、０．１モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、このガラスにおけるある態様は、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される少なくとも１種のクロモフォアを含む。
【０００８】
さらなる実施形態において、Ｐｒ２Ｏ３およびＮｄ２Ｏ３の合計が０．２モル％を超え、Ｐｒ２Ｏ３に対するＮｄ２Ｏ３の比が０．９以上かつ２．０以下であるようにＰｒ２Ｏ３およびＮｄ２Ｏ３を含むガラスが提供される。さらに、Ｃｅ２Ｏ３は、存在する場合、１モル％未満であり、Ｆｅ２Ｏ３は、存在する場合、０．４モル％未満であり、Ｍｎ２Ｏ３は、存在する場合、０．０４モル％未満であり、Ｅｒ２Ｏ３は、存在する場合、１モル％未満であり、ならびにＮｂ２Ｏ５は、存在する場合、０．５モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、当該ガラスは、任意選択により、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される少なくとも１種のクロモフォアを含むことができ、その場合、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の合計は、０．１モル％未満である。
【０００９】
追加の実施形態において、Ｐｒ２Ｏ３およびＮｄ２Ｏ３の合計が０．２モル％を超え、Ｐｒ２Ｏ３に対するＮｄ２Ｏ３の比が０．５を超えかつ３未満であるようなＰｒ２Ｏ３およびＮｄ２Ｏ３と共に、７０モル％を超えるＳｉＯ２を含むガラスが提供される。さらに、Ｆｅ２Ｏ３、ＣｅＯ２、およびＴｉＯ２のいずれかが存在する場合、それらの合計は、１モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、当該ガラスは、任意選択により、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される少なくとも１種のクロモフォアを含むことができ、その場合、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の合計は、０．１モル％未満である。
【００１０】
さらなる実施形態において、先述のガラスのいずれも、お互いに異なる、白熱光源への暴露の際の第一色と蛍光光源への暴露の際の第二色とによって特徴付けることができる。例えば、これらのガラスにおけるある態様において、第一色は、実質的にピンク色であり、ならびに第二色は、実質的に緑色である。さらに、これらのガラスの態様は、さらに、Ｄ６５−１０照明条件およびＦ０２−１０照明条件に晒された場合の少なくとも３．０の色差（ｃｏｌｏｒ  ｄｉｆｆｅｒｅｎｃｅ：ＣＤ）によっても特徴付けることができる。
【００１１】
これらのガラスの別の態様において、Ｐｒ２Ｏ３に対するＮｄ２Ｏ３の比は、０．７５を超えかつ２．０未満である。別の態様において、Ｐｒ２Ｏ３に対するＮｄ２Ｏ３の比は、１．１を超えかつ１．９未満である。さらに、追加の態様において、当該Ｐｒ２Ｏ３は、約０．７モル％から約３．０モル％の範囲であり得、ならびに、ある特定の実践形態において、当該Ｎｄ２Ｏ３は、約１．０モル％から約４モル％の範囲であり得る。
【００１２】
本開示のさらなる態様において、第一ガラス組成物を有する第一多色性部分と、当該第一ガラス組成物とは異なる組成物を含む第二ガラス組成物を有する第二多色性部分とを含むガラス物品が提供される。当該第一ガラス組成物は、Ｐｒ２Ｏ３およびＮｄ２Ｏ３の合計が０．２モル％を超え、Ｐｒ２Ｏ３に対するＮｄ２Ｏ３の比が０．５を超えかつ３未満であるようにＰｒ２Ｏ３およびＮｄ２Ｏ３を含む。さらに、当該ガラス中にＶ２Ｏ５、Ｃｒ２Ｏ３、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアのいずれかが存在する場合、これらのクロモフォアの合計は、０．１モル％未満である。ある特定の態様において、当該第一および第二多色性部分は、それらの晒される光源を第一光源から第二光源へと変えた際に現れるまたは消えるパターンを当該物品に生じさせる。
【００１３】
本開示の追加の態様において、先述の組成物のいずれかによるガラスを含む基板などのガラス物品が提供される。当該基板はさらに、少なくとも５０ＭＰａの最大圧縮応力と、厚さにおける少なくとも１５マイクロメートルの圧縮応力層深さ（ＤＯＬ）とを有する圧縮応力領域を含む。
【００１４】
本開示の追加の態様において、先述の組成物のいずれかによるガラスを含む容器などのガラス物品が提供される。さらに、当該容器は、少なくとも１種の液体または固体媒体を収容するように構成される。いくつかの態様において、当該容器は、香水瓶、コロン瓶、医薬品用の瓶、または電子デバイスのケースとして構成される。追加の態様において、当該ガラスはさらに、偽造防止システム用に構成される。
【００１５】
さらなる特徴および利点は以下の詳細な説明において述べられ、ある程度は、当業者にはその説明から容易に明らかとなるであろうし、あるいは、以下の詳細な説明及び添付される特許請求の範囲を含み、添付図面も含む、本明細書において説明されるような実施形態を実施することによって認められるであろう。
【００１６】
上述の全般的説明および以下の詳細な説明は両方とも、様々な実施形態について説明し、特許請求される主題の本質および特質を理解するための概要または枠組みを提供することを意図していることは理解されたい。添付図面は、様々な実施形態についてのさらなる理解を提供するために含まれており、本明細書に組み入れられて本明細書の一部を構成する。図面は、本明細書において説明される様々な実施形態を例示し、説明と共に、特許請求される主題の原理および動作の説明に役立つ。
【発明を実施するための形態】
【００１７】
したがって、様々な光条件を受けた際、晒された際、またはそれらによって照らされた際における制御された変色能力を有するガラスを提供することは望ましい。さらに、商品が本物であるか否かを、購入者がより容易に特定することができる、物品に組み込むことが可能な安価な偽造防止スキームを提供することも望ましい。
【００１８】
したがって、本開示の変色性ガラスは、以下の利点のうちの１つまたは複数を提供する。例えば、変色性ガラスの実施形態は、色シフトを達成するために高価なジェムストーンまたは単結晶添加剤を必要としない。さらに、本開示のガラスに色変化を付与する様々な光条件は、消費者にとって容易に利用可能である。これらの条件は、全スペクトル光（例えば、日光および白熱光）および蛍光照明の狭い原子発光線を含む。ＬＥＤおよびモバイルデバイスのディスプレイからのＲＧＢ白色光は、追加の色を付与することができるさらなる別の照明源を提供する。本開示のガラスによって提供される偽造防止スキームは、それ自体が偽造である可能性がある追加のセンサーを必要とせず、人の目を頼りにし得る。本開示のガラスの別の利点は、それらの色シフトが魅力的であり、特定の装飾的または芸術的効果のために適合させることができるという点である。さらなる利点は、芸術的物品は、魅力的なパターンを生じるように（例えば、層化された複合材料において）、本開示の複数のガラス組成物を含有することができるという点である。これらのパターンは、それらのバックグラウンドによって色を切り替えたり、あるいは、照明条件が変わったときに消えたりまたは現れたりさせることができる。別の利点は、基本的ガラス組成物が柔軟で、イオン交換可能な損傷抵抗性の組成物（例えば、Ｃｏｒｎｉｎｇ社  Ｇｏｒｉｌｌａガラス（登録商標））および安価なソーダ石灰ケイ酸塩組成物を含むことができるという点である。
【００１９】
ここで、Ｐｒ２Ｏ３およびＮｄ２Ｏ３の合計が０．２モル％を超え、Ｐｒ２Ｏ３に対するＮｄ２Ｏ３の比が０．５を超えかつ３未満であるようにＰｒ２Ｏ３およびＮｄ２Ｏ３を含む変色性ガラスを含む実施形態について詳細に説明する。Ｐｒ２Ｏ３およびＮｄ２Ｏ３のそれぞれは、約０．０６５％から約２０モル％に設定され得る。当該ガラスは、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物、およびそれらの組み合わせから選択される１種または複数種の可視の蛍光性イオンを含むことができ、その場合、蛍光性イオンの総濃度は、約０．０１モル％以上かつ約５．０モル％以下である。当該蛍光は、可視スペクトル内であり得（例えば、Ｔｂ３＋は、緑色の光か、さもなければ蛍光を放つ）、したがって、例えば、偽造防止スキーム、セキュリティ機器などにおける消費者認証を容易にし得る。当該蛍光は、赤外スペクトル内であり得（例えば、Ｙｂ３＋は、９７６ｎｍおよび１０６０ｎｍの光か、さもなくば蛍光を放つ）、したがって、例えば、（例えば、そのような赤外線放出設備を有するような）消費者または他の認可された個人による、例えば、偽造防止スキーム、セキュリティ機器などにおける認証を容易にし得る。さらに、当該ガラスは、クロモフォアを全く含み得ないか、またはＶ２Ｏ５、Ｃｒ２Ｏ３、ＭｎＯ、Ｍｎ２Ｏ３、Ｆｅ２Ｏ３、ＣｏＯ、Ｃｏ３Ｏ４、ＮｉＯ、ＣｕＯ、Ｎｂ２Ｏ５、ＣｅＯ２、Ｈｏ２Ｏ３、およびＥｒ２Ｏ３から選択される少なくとも１種のクロモフォアを含み得、その場合、当該クロモフォアの合計は、０．１モル％未満である。変色性ガラスの様々な実施形態について、本明細書において詳細に説明する。
【００２０】
一実施形態により、Ｐｒ２Ｏ３およびＮｄ２Ｏ３の合計が０．２モル％を超え、Ｐｒ２Ｏ３に対するＮｄ２Ｏ３の比が１を超えかつ１．９未満であるようにＰｒ２Ｏ３およびＮｄ２Ｏ３を含む変色性ガラスが提供される。さらに、ＣｏＯは、存在する場合、０．０１モル％未満であり、Ｆｅ２Ｏ３は、存在する場合、０．００４モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、当該ガラスは、任意選択により、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、ＣｕＯ、Ｎｂ２Ｏ５、ＣｅＯ２、Ｈｏ２Ｏ３、およびＥｒ２Ｏ３からなる群より選択される少なくとも１種のクロモフォアを含むことができ、その場合、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の合計は、０．１モル％未満である。
【００２１】
別の実施形態において、Ｐｒ２Ｏ３およびＮｄ２Ｏ３の合計が０．２モル％を超え、Ｐｒ２Ｏ３に対するＮｄ２Ｏ３の比が０．５を超えかつ３未満であるようにＰｒ２Ｏ３およびＮｄ２Ｏ３を含む変色性ガラスが提供される。さらに、当該ガラス中にＶ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアのいずれかが存在する場合、これらのクロモフォアの合計は、０．１モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、このガラスにおけるある態様は、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される少なくとも１種のクロモフォアを含む。
【００２２】
さらなる実施形態において、Ｐｒ２Ｏ３およびＮｄ２Ｏ３の合計が０．２モル％を超え、Ｐｒ２Ｏ３に対するＮｄ２Ｏ３の比が０．９以上かつ２．０以下であるようにＰｒ２Ｏ３およびＮｄ２Ｏ３を含む変色性ガラスが提供される。さらに、Ｃｅ２Ｏ３は、存在する場合、１モル％未満であり、Ｆｅ２Ｏ３は、存在する場合、０．４モル％未満であり、Ｍｎ２Ｏ３は、存在する場合、０．０４モル％未満であり、Ｅｒ２Ｏ３は、存在する場合、１モル％未満であり、ならびにＮｂ２Ｏ５は、存在する場合、０．５モル％未満である。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、当該ガラスは、任意選択により、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される少なくとも１種のクロモフォアを含むことができ、その場合、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の合計は、０．１モル％未満である。
【００２３】
追加の実施形態において、Ｐｒ２Ｏ３およびＮｄ２Ｏ３の合計が０．２モル％を超え、Ｐｒ２Ｏ３に対するＮｄ２Ｏ３の比が０．５を超えかつ３未満であるようなＰｒ２Ｏ３およびＮｄ２Ｏ３と共に、７０モル％を超えるＳｉＯ２を含む、変色性ガラスが提供される。さらに、Ｆｅ２Ｏ３、ＣｅＯ２、およびＴｉＯ２のいずれかが存在する場合、それらの合計は、１モル％未満である。Ｍｎ２Ｏ３およびＮｉＯがガラス中に存在する限り、Ｍｎ２Ｏ３、Ｆｅ２Ｏ３、ＮｉＯ、およびＣｅＯ２の合計は、２モル％未満であるべきである。当該ガラスは、任意選択により、Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物およびそれらの組み合わせからなる群より選択される１種または複数種の蛍光性イオンを含むことができ、その場合、蛍光性イオンの総濃度は、約０．０１モル％以上かつ約５．０モル％以下である。さらに、当該ガラスは、任意選択により、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＮｉＯ、ＣｕＯ、Ｎｂ２Ｏ５、ＣｅＯ２、Ｈｏ２Ｏ３、およびＥｒ２Ｏ３からなる群より選択される少なくとも１種のクロモフォアを含むことができ、その場合、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＮｉＯ、ＣｕＯ、Ｎｂ２Ｏ５、ＣｅＯ２、Ｈｏ２Ｏ３、およびＥｒ２Ｏ３の合計は、０．１モル％未満である。
【００２４】
本明細書において開示されるガラスの実施形態は、変色性ガラス、例えば、変色性アルミノケイ酸ガラスおよび変色性アルカリアルミノケイ酸ガラスなど、を対象としている。ある実施形態による、ケイ酸ガラスの組成について、以下において概説するが、ただし、当該ガラスの組成は、ケイ酸ガラスに特に限定されるものではないこと、ならびにクロモフォアおよび蛍光性化合物を、他のタイプのガラス−セラミック、ポリマー、単結晶、ならびに非限定的に、ホウ酸ガラス、リン酸ガラス、フッ化ガラス、テルル酸ガラス、およびアルミン酸ガラスなどのガラスに加えることができるということは、理解されるべきである。いくつかの実施形態において、カルゴゲナイトガラス、例えば、硫化物ガラスなど、も使用することができる。他の実施形態において、可視光スペクトルにおいてあまり強く吸収しない任意の材料を使用することができる。
【００２５】
本明細書において使用される場合、「多色性」は、スペクトル変化および／または強度変化を含む異なる光源による照明の際に色のシフトを示すガラスの能力を意味する。本明細書において使用される場合、「メタメリズム」は、第一およびまたは第二光源を受けた際、晒された際、さもなくばその光源で照らされた際に色のシフトを示すガラスの能力を意味する。本明細書において使用される場合、「色差（ＣＤ）」は、２つの異なる光源の間の色差を示している。色差（ＣＤ）は、以下の式（１）によって与えられ：
【００２６】
【数１】
2019513679.tif 000002
【００２７】
式中、Ｌ＊１、ａ＊１、ｂ＊１は、第一光源（例えば、Ｄ６５光源）の下でのＣＩＥＬａｂ＊色座標（すなわち、１９７６年に国際照明委員会によって採用されたもの）であり、Ｌ＊２、ａ＊２、ｂ＊２は、同じ試料における、第二光源（例えば、Ｆ０２光源）の下でのＣＩＥＬａｂ＊色座標である。さらに、本明細書において報告される全ての色差（ＣＤ）の測定値は、２ｍｍの厚さの４０×４０ｍｍの正方形に切断して酸化セリウム研磨媒体によって両面を研磨した試料を測定することによって得られた。次いで、色座標を、各試料の背後に位置された白色の裏当て基板を備えるＸ−Ｒｉｔｅ  Ｃｏｌｏｒ  ｉ７ＴＭ  Ｂｅｎｃｈｔｏｐ  Ｓｐｅｃｔｒｏｐｈｏｔｏｍｅｔｅｒ上において、各試料の厚さを通した反射モードにより、特定の光源（例えば、Ｆ０２光源）によって測定した。
プラセオジムおよびネオジム含有ガラス
例示的ケイ酸ガラス組成物において、ＳｉＯ２は、最大の成分であり、そのため、ＳｉＯ２は、当該ガラス組成物から形成されるガラスネットワークの主成分である。純粋なＳｉＯ２は、比較的低い熱膨張係数（ＣＴＥ）を有する。しかしながら、純粋なＳｉＯ２は、高い融点を有する。したがって、当該ガラス組成物中におけるＳｉＯ２の濃度が高すぎる場合、ＳｉＯ２の濃度が高いほど、ガラスを溶融させるのが困難になるため、当該ガラス組成物の成形性が低下し得、結果として、ガラスの成形性に悪影響を及ぼす。低ＳｉＯ２ガラス、例えば、４０モル％未満のＳｉＯ２を有するガラスなど、は、不十分な耐久性および失透抵抗性を有する傾向にあり、そのため、４０％を超えるＳｉＯ２、成形の容易さのためには５０％を超えるＳｉＯ２、を有することが実用的である。少なくとも７０モル％のＳｉＯ２を有するガラスは、優れた耐久性を有し、外部への適用および設置にとって好適である。しかしながら、シリカを含まないガラスも、実施形態において使用することができるということは理解されるべきである。例えば、リン酸ガラス、ホウ酸ガラス、重金属フッ化物、および他の非シリカガラスは、実施形態に従って使用することができるであろう。
【００２８】
ある実施形態において、当該ガラス組成物は、約４０モル％以上かつ約８０モル％以下、例えば、約５０モル％以上かつ約７５モル％以下の濃度においてＳｉＯ２を含むことができる。他の実施形態において、当該ガラス組成物は、約５５モル％以上かつ約７０モル％以下、例えば、約６２モル％以上かつ約６９モル％以下など、の濃度においてＳｉＯ２を含むことができる。さらなる実施形態において、当該ガラス組成物は、（例えば、耐久性増加のために）７０モル％以上の濃度においてＳｉＯ２を含むことができる。
【００２９】
上記において説明したように、当該ガラス組成物におけるある実施形態は、アルミノケイ酸ガラスを対象としている。したがって、ある実施形態のガラス組成物は、ＳｉＯ２に加えて、さらにＡｌ２Ｏ３を含むことができる。Ａｌ２Ｏ３は、ＳｉＯ２と同様に、ガラスネットワーク形成体として機能することができる。Ａｌ２Ｏ３は、適切に設計されたガラス組成物から形成されたガラス溶融物中におけるその四面体配位により、当該ガラス組成物の粘度を増加させることができる。しかしながら、Ａｌ２Ｏ３の濃度が、ＳｉＯ２の濃度と、任意選択により当該ガラス組成物中のアルカリ酸化物の濃度とに対してバランスを取られる場合、Ａｌ２Ｏ３は、当該ガラス溶融物の液相温度を下げることができ、したがって、液相粘度を高め、ガラス組成物とある特定の成形プロセスとの適合性を向上させることができる。Ａｌ２Ｏ３はさらに、他の任意選択の希土類ドーパント、例えば、Ｈｏ、Ｃｅ、Ｓｍ、Ｅｕ、Ｔｂ、Ｄｙ、およびＴｍなど、と共に、希土類ドーパント、特にガラス中のＰｒおよびＮｄ、の溶解性を高めるための助剤としても機能する。したがって、より短い光路長またはより薄い物品が所望されるようなガラスの場合、より一層のＰｒ２Ｏ３とＮｄ２Ｏ３との組み合わせが必要とされ、そのため、１モル％を超えるＡｌ２Ｏ３を有するガラスが望ましい。１０モル％（Ｐｒ２Ｏ３＋Ｎｄ２Ｏ３）を超えるガラスの場合、少なくとも１０モル％のＡｌ２Ｏ３を有することが望ましい。Ａｌ２Ｏ３の濃度が３０モル％を超える場合、当該ガラスの液相温度は増加し、当該ガラスの成形性は損なわれる。そのため、ガラスの成形の容易さのためには３０モル％未満のＡｌ２Ｏ３、ならびにより大きい体積の本開示のガラスの製作（例えば、製造規模での操作）のためには２０モル％未満のＡｌ２Ｏ３を用いることが概して望ましい。純粋なＳｉＯ２において、５００〜１０００ｐｐｍを超える希土類酸化物の含有量は、結果として、相分離または失透を生じ得るが、例えば、Ｈｗａ，  Ｌ．Ｇ．  ｅｔ  ａｌ．，  ３９  Ｍａｔｅｒｉａｌ  Ｒｅｓｅａｒｃｈ  Ｂｕｌｌｅｔｉｎ  ３３  （２００４）；およびＣｌａｙｄｅｎ  Ｎ．Ｊ．  ｅｔ  ａｌ．，  ２５８  Ｊ．  Ｎｏｎ−Ｃｒｙｓｔａｌｌｉｎｅ  Ｓｏｌｉｄｓ  １１  （１９９９）において概説されるように、アルミノケイ酸塩は、２５モル％までの希土類酸化物を有することができ、それでも依然として安定であり得る。なお、これらの文献は、参照によりその全体が本明細書に組み入れられる。さらに、Ａｌ２Ｏ３は、アルカリケイ酸塩のイオン交換性能を高めることができる。化学強化されたアルカリアルミノケイ酸ガラスの場合、Ａｌ２Ｏ３含有量は、５モル％から２５モル％の間であり得る。
【００３０】
ある実施形態において、当該ガラス組成物は、約５．０モル％以上かつ約２５モル％以下、例えば、約７．０モル％以上かつ約１７モル％以下など、の濃度においてＡｌ２Ｏ３を含むことができる。他の実施形態において、当該ガラス組成物は、約８．０モル％以上かつ約１４モル％以下、例えば、約９．０モル％以上かつ約１０モル％以下など、の濃度においてＡｌ２Ｏ３を含むことができる。しかしながら、当該ガラス系は、特に限定されず、したがって、いくつかの実施形態において、約２５％以上かつ約５０％以下のＡｌ２Ｏ３を含有するガラスを使用することができるということは理解されるべきである。他の実施形態において、当該ガラス系は、Ａｌ２Ｏ３を全く含み得ない。
【００３１】
Ｎａ２Ｏは、ガラスの粘度を低下させることができ、それにより、それらの溶融性および成形性を向上させる成分である。Ｎａ２Ｏの含有量が大きすぎる場合、ガラスの熱膨張係数（ＣＴＥ）は大きくなり過ぎ、ガラスの熱衝撃抵抗性を低下させ得る。Ｌｉ２Ｏ、Ｎａ２Ｏ、Ｋ２Ｏ、Ｒｂ２Ｏ、およびＣｓ２Ｏのようなアルカリ酸化物は、ガラスの応力および屈折率プロファイルの両方を変更するためのイオン交換を可能にし得き、それにより、追加のセキュリティ機能を提供することができるイオン交換による化学強化および導波路の書き込みが可能となり得る。例えば、アルカリ含有ガラスは、Ａｇ＋イオンを含有する浴中においてイオン交換することができ、それにより、Ａｇ＋イオンが当該ガラス中の一価のアルカリと交換され、結果として、Ａｇ＋イオンがガラス中に組み入れられる。ガラス中に組み入れられたＡｇ＋イオンは、Ｌｉ２Ｏ、Ｎａ２Ｏ、Ｋ２Ｏ、およびＲｂ２Ｏの１つまたは複数を含有するガラスの屈折率を高め、紫外（ＵＶ）励起光に晒されたときに、緑色の光か、さもなければ蛍光を発する。当該イオン交換は、Ａｇ＋イオンを含有する浴に晒されるガラスの一部をマスキングすることによってパターン形成することができ、それにより、Ａｇ＋導波路または蛍光のパターンを作製することができる。アルカリ酸化物は、当該ガラスに色を加えず、メタメリズムまたは蛍光性に対して無視できる程度の影響しか有さない。Ｓｉベースのエレクトロニクス、例えば、ＬＣＤディスプレイなど、のための基材としての役割を果たすガラスの場合、アルカリイオン、例えば、Ｎａ＋など、は、Ｓｉトランジスタを汚染し、性能を低下させ得るため、結果として、それらの用途のためには、無アルカリ組成物を有することが望ましくあり得る。
【００３２】
ある実施形態において、当該ガラス組成物は、約５モル％以上かつ約２５モル％以下、例えば、約１０モル％以上かつ約２０モル％以下など、の濃度においてＮａ２Ｏを含むことができる。他の実施形態において、当該ガラス組成物は、約１１モル％以上かつ約１７モル％以下、例えば、約１２モル％以上かつ約１５モル％以下など、の濃度においてＮａ２Ｏを含むことができる。さらなる他の実施形態において、当該ガラス組成物は、約１４モル％の濃度においてＮａ２Ｏを含むことができる。
【００３３】
当該ガラス組成物は、いくつかの実施形態において、他の元素、例えば、アルカリ土類金属酸化物など、を含有することができる。ある実施形態において、当該アルカリ土類金属酸化物は、ＭｇＯ、ＣａＯ、ＳｒＯ、ＢａＯ、およびそれらの組み合わせから選択することができる。これらの酸化物は、溶融性、耐久性、およびガラス安定性を高めるために添加することができる。ＺｎＯはアルカリ土類ではないが、それは二価の酸化物であり、上記のアルカリ土類金属酸化物と同様の機能を果たし、したがって、ＺｎＯは、当該ガラス組成物に添加することができる。当該アルカリ土類金属酸化物は、環境条件への暴露の際の当該ガラス組成物の劣化を防ぐのに役立つ安定化剤として添加することができる。しかしながら、当該ガラス組成物への過剰なアルカリ土類金属酸化物の添加は、その成形性を低下させ得る。
【００３４】
ある実施形態において、当該ガラス組成物は、０．０モル％以上かつ約２５モル％以下、例えば、約２．０モル％以上かつ約２０モル％以下など、の濃度においてアルカリ土類金属酸化物を含む。他の実施形態において、当該ガラス組成物は、約１０モル％以上かつ約１７モル％以下、例えば、約１２モル％以上かつ約１５モル％以下など、の濃度においてアルカリ土類金属酸化物を含む。
【００３５】
ある実施形態において、当該ガラス組成物は、Ｂ２Ｏ３（本明細書において、「酸化ホウ素」とも呼ばれる）を含むことができる。Ｂ２Ｏ３は、ガラスを軟化させ、希土類ドーパントの溶解性を増加させることができ、ならびにガラスをより溶融および成形し易くする。しかしながら、Ｂ２Ｏ３の非常に高い濃度では、ガラスの耐久性が損なわれ、相分離し得る。したがって、Ｂ２Ｏ３の含有量は２５モル％未満に維持することが好ましい。Ｂ２Ｏ３は、ガラスの熱膨張係数（ＣＴＥ）および液相温度を下げるためにも有用である。いくつかの実施形態において、当該ガラス組成物は、０．０モル％以上（痕跡量以下を含むとして）かつ約２５モル％以下の濃度においてＢ２Ｏ３を含むことができる。ある実践形態において、当該ガラスは、約１．０モル％以上かつ約２０モル％以下の濃度においてＢ２Ｏ３を含むことができる。他の実施形態において、当該ガラス組成物は、約１．５モル％以上かつ約１０モル％以下の濃度においてＢ２Ｏ３を含む。例えば、ある特定の実施形態におけるそのようなガラスは、約７モル％以上かつ約１７モル％以下のＢ２Ｏ３濃度レベルを含むことができる。
【００３６】
ある実施形態において、当該ガラス組成物は、清澄剤、例えば、ＳｎＯ２、硫酸塩、塩化物、臭化物、Ｓｂ２Ｏ３、Ａｓ２Ｏ３、およびＣｅＯ２など、を含むことができる。高濃度において、ＣｅＯ２は色を付与することができ、ならびに、多色性能力を有することが意図されるガラスによって示されるはずの複数の色を抑え込むことができる。したがって、ガラス中のＰｒおよびＮｄが高濃度の場合、例えば、Ｐｒ２Ｏ３およびＮｄ２Ｏ３の合計が５モル％を超える場合など、においては、ＣｅＯ２の濃度は、１モル％未満に制限されるべきである。ガラス中のＰｒおよびＮｄがより中間的な濃度の場合、例えば、Ｐｒ２Ｏ３およびＮｄ２Ｏ３の合計が１モル％から５モル％の間の場合など、においては、ＣｅＯ２の濃度は、０．５モル％未満に制限されるべきである。ガラス中のＰｒおよびＮｄがより低い濃度の場合、例えば、Ｐｒ２Ｏ３およびＮｄ２Ｏ３の合計が１モル％未満の場合など、においては、ＣｅＯ２の濃度は、０．１モル％未満に制限されるべきである。Ｃｅ３＋およびＣｅ４＋イオンの混合物がガラス中に存在する場合、Ｃｅイオンは、ほとんどの色および吸収を生じ、ならびにその吸収強度は、それらの濃度の積に応じた大きさであり、その結果、Ｃｅを含有するガラスを強く酸化させることによってＣｅのすべてではなくてもほとんどをＣｅ４＋状態に維持するか、または、当該ガラス中のＣｅのマスキング効果を最小限に抑えるために、当該ガラスを強く還元することによってＣｅのすべてではなくてもほとんどをＣｅ３＋状態に維持することが望ましい。Ｃｅ３＋は、青色蛍光を有するが、Ｃｅ４＋は有さないため、当該強く還元する条件は、青色ルミネセンスも増加させる。ＳｎＯ２、塩化物、臭化物、Ｓｂ２Ｏ３、およびＡｓ２Ｏ３に関して、これらの清澄剤は、ガラスにほとんど色を付与しないが、それらの溶解性から、それらの使用は、約１モル％以下未満に制限される。しかしながら、Ｓｎ２＋およびＳｂ３＋イオンの両方は、青味がかった白色の蛍光を発し、それは、追加の偽造防止機能、セキュリティ機能などのために、本開示のガラスの多色性と組み合わせることができる（例えば、ＰｒおよびＮｄ関連の寄与に関係する場合）。より一般的には、清澄剤は、清澄機能を提供するために、ならびに、ある特定の実施形態では（例えば、Ｓｎ２＋およびＳｂ３＋含有清澄剤の場合）、蛍光を提供するためにも、約０．０５モル％から約５モル％の間のレベルにおいて、本開示のガラスに用いることができる。好ましい態様において、ＳｎＯ２は毒性ではないため（例えば、Ｓｂ２Ｏ３およびＡｓ２Ｏ３と比較して）、清澄剤として選択される。ある実施形態において、当該ガラス組成物は、０．０モル％以上かつ約１．０モル％以下、例えば、約０．００２モル％以上かつ約０．９モル％以下など、の濃度において清澄剤を含むことができる。他の実施形態において、当該ガラス組成物は、約０．０５モル％以上かつ約０．８モル％以下、例えば、約０．１モル％以上かつ約０．７モル％以下など、の濃度において清澄剤を含むことができる。さらなる他の実施形態において、当該ガラス組成物は、約０．１モル％以上かつ約０．３モル％以下、例えば、約０．１５モル％など、の濃度において清澄剤を含むことができる。清澄剤として硫酸塩を使用する実施形態では、当該硫酸塩は、約０．００１モル％以上かつ約０．１モル％以下の量において含ませることができる。以下において説明されるように、実施形態は蛍光性イオンとしてＳｎ２＋も含んでいてもよいことは留意されるべきである。したがって、ある実施形態において、ＳｎＯ２は、ガラスの蛍光特性を妨げないように清澄剤としては使用されないであろう。さらに、Ｓｎイオンが蛍光物質として使用される実施形態では、Ｓｎイオンの濃度は、他の清澄剤とバランスを取られ得る。
【００３７】
上記のケイ酸ガラス成分に加えて、本明細書において説明される実施形態によるガラス組成物は、さらに、Ｐｒ２Ｏ３およびＮｄ２Ｏ３を含む。Ｐｒ２Ｏ３およびＮｄ２Ｏ３の組み合わせ物の添加は、当該ガラス組成物に色および変色能力を加える。これらのガラスにおいて、変色能力を実現するために、Ｐｒ２Ｏ３およびＮｄ２Ｏ３の合計は０．２モル％を超え、ならびにＰｒ２Ｏ３に対するＮｄ２Ｏ３の比は０．５を超えかつ３未満である。Ｐｒ２Ｏ３およびＮｄ２Ｏ３のそれぞれは、約０．０６５％から約２０モル％に設定され得る。Ｐｒ２Ｏ３およびＮｄ２Ｏ３のこれらのレベルにおいて、これらのガラスは、日光、白熱光、または全スペクトル白色光の下ではピンク色を示す。典型的な蛍光光源（例えば、約５４５ｎｍおよび６２０ｎｍに鋭い発光帯を有する）の下で観察した場合、これらのガラスは、緑色を示す。さらに、ＬＥＤフラッシュライトまたはＬＥＤ照明具（例えば、Ｃｅ：ＹＡＧ黄燐による青色ＬＥＤ）で照らした場合、これらのガラスは、黄色に見える。したがって、これらのガラスは多色性であり、照明条件（例えば、それらを照らす光源のスペクトル）に応じて、ピンク色−緑色−黄色に変化させることができ、あるいは他の順序において、ピンク色、緑色、および黄色に変化させることができる。
【００３８】
別の好ましい態様において、０．７５から２．０の間のＮｄ２Ｏ３／Ｐｒ２Ｏ３を有する本開示のガラスにおいて、大きな色シフトを観察することができる。本開示の他の態様は、１から１．９の間のＮｄ２Ｏ３／Ｐｒ２Ｏ３を有するガラス組成物を対象とする。本開示の別の態様は、０．９以上かつ２．０以下に設定されたＮｄ２Ｏ３／Ｐｒ２Ｏ３比を有するガラス組成物を対象とする。より一層の劇的な色変化は、Ｎｄ２Ｏ３／Ｐｒ２Ｏ３比が１．１から１．５の間であるこれらのガラスのいくつかの実施形態において可能である。
【００３９】
Ｎｄ２Ｏ３／Ｐｒ２Ｏ３比が０．５未満の場合、Ｐｒ２Ｏ３の緑色が支配的であり、これらの色の変化は、弱く観察される。逆に、Ｎｄ２Ｏ３／Ｐｒ２Ｏ３比が４を超える場合、Ｎｄ２Ｏ３の赤紫色（ｐｕｒｐｌｅ）が支配的であり、当該色の変化は弱く観察される。そのため、ガラスが確実に有意な多色性、変色能力を示すためには、Ｎｄ２Ｏ３／Ｐｒ２Ｏ３比は、概して、０．５から４以内に制御されるべきである。したがって、本開示のガラスのある特定の実践形態において、Ｎｄ２Ｏ３／Ｐｒ２Ｏ３比は、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、およびこれらの例の間のすべての比に設定することができる。
【００４０】
ある特定の好ましい実践形態において、変色効果を得るためには、当該Ｐｒ２Ｏ３は、約０．７モル％から約３モル％の範囲であり得、ならびに当該Ｎｄ２Ｏ３は、約１．０モル％から約４モル％の範囲であり得る。例えば、当該Ｐｒ２Ｏ３は、０．５モル％、０．６モル％、０．７モル％、０．８モル％、０．９モル％、１．０モル％、１．１モル％、１．２モル％、１．３モル％、１．４モル％、１．５モル％、１．６モル％、１．７モル％、１．８モル％、１．９モル％、２．０モル％、２．１モル％、２．２モル％、２．３モル％、２．４モル％、２．５モル％、２．６モル％、２．７モル％、２．８モル％、２．９モル％、３．０モル％、およびこれらの量の間の全ての値に設定することができる。同様に、当該Ｎｄ２Ｏ３は、例えば、１．０モル％、１．１モル％、１．２モル％、１．３モル％、１．４モル％、１．５モル％、１．６モル％、１．７モル％、１．８モル％、１．９モル％、２．０モル％、２．１モル％、２．２モル％、２．３モル％、２．４モル％、２．５モル％、２．６モル％、２．７モル％、２．８モル％、２．９モル％、３．０モル％、３．１モル％、３．２モル％、３．３モル％、３．４モル％、３．５モル％、３．６モル％、３．７モル％、３．８モル％、３．９モル％、４．０モル％、およびこれらの量の間の全ての値に設定することができる。追加の好ましい態様において、強い変色効果を得るためには、当該Ｐｒ２Ｏ３は、約０．５モル％から約１モル％の範囲であり得、ならびに当該Ｎｄ２Ｏ３は、約１モル％から約２モル％の範囲であり得る。さらに、本開示のガラスの他の態様は、３モル％を超えるレベルのＰｒ２Ｏ３と４モル％を超えるレベルのＮｄ２Ｏ３とを含むことができる。３モル％を超えるＰｒ２Ｏ３および４モル％を超えるＮｄ２Ｏ３のこれらの高いレベルは、ＰｒおよびＮｄ添加剤のコストを制限することができる薄いガラスおよびガラス物品にとって、特に適している。色の強度が、ドーパントのレベルとガラス物品の厚さの関数であることを考慮しても、３モル％を超えるＰｒ２Ｏ３および４モル％を超えるＮｄ２Ｏ３のこれらの高いレベルは、薄いガラスに適している。そのために、薄いガラス物品は、厚いガラス物品と同じ色強度のレベルを達成するために、益々、ドーパントのより高い濃度を必要とする。ガラス中における高いレベルの希土類酸化物は、当該ガラスを不安定にし得、ならびに結晶化する傾向があるため、実用的見地から、Ｐｒ２Ｏ３およびＮｄ２Ｏ３の総濃度は、約５０モル％（例えば、薄いガラス物品内において）に制限することができる。
【００４１】
純粋なＮｄ＆Ｐｒをドープしたガラスは、照明を白熱光または日光（すなわち、Ｄ６５標準光源）から蛍光（すなわち、Ｆ０２標準光源）へと変えることによって、外観をピンク色から緑色に変化させることができる。約１．２２２のＮｄ２Ｏ３／Ｐｒ２Ｏ３比を有するこれらのガラスのある特定の態様は、白熱光または日光から蛍光への照明の変化によって８．８の色差（ＣＤ）を示す（表１および２の実施例１を参照されたい）。したがって、プラセオジムおよびネオジムによるガラスのドーピングは、当該ガラスが受ける、晒される、または照らされる光のタイプが変えられたときに色変化を生じる。しかしながら、純粋なＮｄおよびＰｒイオンを組み合わせて使用する場合に観察される色は、ＮｄおよびＰｒの濃度の変化に基づいて制限される。例えば、当該ガラスが、偽造防止手段に使用される場合、当該ガラスの色シフトは、例えば、偽造者によって複製できるかもしれない。
【００４２】
ある実施形態により、ＰｒおよびＮｄ含有ケイ酸ガラスにおける色シフトをカスタマイズするために、様々なクロモフォアを当該ガラス組成物に添加することができる。当該クロモフォアは、Ｖ、Ｃｒ、Ｍｎ、Ｆｅ、Ｈｏ、Ｃｏ、Ｎｉ、Ｎｂ、Ｃｕ、Ｓｅ、Ｂｉ、Ｅｒ、Ｙｂのイオン、およびそれらの組み合わせから選択することができる。ある実施形態において、上記のクロモフォアのイオンは、酸化物として存在することができる。これらのクロモフォアのそれぞれは、露光が白熱光から蛍光へと変わったときの固有の色シフトを付与するために使用することができる。例えば、Ｃｏ３Ｏ４が、当該ＰｒおよびＮｄ含有ケイ酸ガラスに約０．００１５モル％において添加される場合、入射光（光源）が白熱光から蛍光へと変えられたときの当該ガラスの色シフトは、青紫色（ｖｉｏｌｅｔ）からエメラルド色である。Ｃｏ３Ｏ４が、当該ＰｒおよびＮｄ含有ケイ酸ガラスに約０．００３モル％において添加される場合、入射光（光源）が白熱光から蛍光へと変えられたときの当該ガラスの色シフトは、青色からティール色である。
【００４３】
１種または複数種のクロモフォアを、本開示のＰｒおよびＮｄ含有ガラスに添加することができるが、ある特定の実施形態では、Ｎｄ２Ｏ３／Ｐｒ２Ｏ３比および全含有量に関連するメタメリズムが、クロモフォアドーパントによって抑え込まれないように、いくらか配慮する必要がある。例えば、Ｃｏ３Ｏ４は、非常に安定な青色を有しており、ガラス組成物中における多すぎるＣｏ３Ｏ４は、結果として、あらゆる光源の下において青色であるようなガラスを生じるであろう。より詳しくは、０．０１モル％以上のＣｏ３Ｏ４は、本開示のＰｒおよびＮｄ含有ガラスのピンク色−緑色−黄色の色相を抑え込み得、結果として、照明源にかかわらず、青色のみを生じ得る。したがって、当該ガラスにおいてクロモフォアとしてＣｏ３Ｏ４（またはＣｏＯ）を用いる実施形態では、Ｃｏ３Ｏ４（およびＣｏＯ）は０．０１モル％未満に制限されるべきである。他の実施形態では、Ｃｏ３Ｏ４（およびＣｏＯ）は０．０１×（Ｎｄ２Ｏ３＋Ｐｒ２Ｏ３）モル％未満に制限されるべきである。Ｎｂ２Ｏ５は、典型的には、クロモフォアとは見なされないが、通常、Ｎｂ種の減少および汚染物質により、高濃度において緑がかった色を付与する。さらに、Ｎｂ２Ｏ５は高価であり、ガラスの密度を増加させる。したがって、本開示のガラスの多色性により観察されるはずの色を、Ｎｂ２Ｏ５によって付与される鈍い緑色が抑え込むまたはマスキングするのを防ぐために、Ｎｂ２Ｏ５含有量は、１モル％未満、より好ましくは０．５モル％未満、最も好ましくは０．２５モル％未満に制御することが望ましい。本開示の追加のガラスの実施形態は、０．０４モル％未満のＭｎ２Ｏ３を含む。さらに、本開示の他の実施形態は、当該ガラス中に含まれるクロモフォアの合計が、０．１モル％未満、より好ましくは０．０５モル％未満であるように、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３の群から選択される１種または複数種のクロモフォアを含む。これらのクロモフォアのいずれかが、単独においてまたはお互いとの組み合わせにおいてより高い濃度で含まれる場合、本開示のＰｒおよびＮｄ含有ガラスのメタメリズムに影響を及ぼし得る。
【００４４】
ある実施形態において、当該ガラス組成物は、０．００１モル％以上かつ約１．５モル％以下、例えば、約０．０１モル％以上かつ約１．０モル％以下など、の濃度においてクロモフォアを含むことができる。他の実施形態において、当該ガラス組成物は、約０．１モル％以上かつ約０．８モル％以下、例えば、約０．１５モル％以上かつ約０．６モル％以下など、の濃度においてクロモフォアを含むことができる。さらなる他の実施形態において、当該ガラス組成物は、約０．２モル％以上かつ約０．５モル％以下の濃度においてクロモフォアを含むことができる。ある実施形態において、第二クロモフォアの濃度は、ＰｒおよびＮｄ含有ガラスのメタメリズムを抑え込むのを避けるために、Ｐｒ２Ｏ３およびＮｄ２Ｏ３の濃度以下であり得る。他の実施形態において、第二クロモフォアの濃度は、ＰｒおよびＮｄ含有ガラスのメタメリズムを抑え込むのを避けるために、Ｐｒ２Ｏ３およびＮｄ２Ｏ３の濃度１０分の１以下であり得る。好ましい実施形態において、第二クロモフォアの濃度は、ＰｒおよびＮｄ含有ガラスのメタメリズムを抑え込むのを避けるために、Ｐｒ２Ｏ３およびＮｄ２Ｏ３の濃度１００分の１以下であり得る。
【００４５】
遷移金属イオンクロモフォアに加えて、当該ガラス組成物におけるある実施形態は、着色剤として希土類イオンを含むことができ、それらは、ある実施形態において、希土類酸化物として存在し得る。ある実施形態において、ＣｅおよびＥｒのイオンは、希土類イオン着色剤として当該ガラス組成物に添加することができる。ある実施形態において、当該ガラス組成物は、約０．０１モル％以上かつ約５．０モル％以下、例えば、約０．０５モル％以上かつ約２．０モル％以下など、の濃度において希土類イオンを含む。他の実施形態において、当該ガラス組成物は、１モル％未満の濃度においてＣｅ２Ｏ３を含む。別の実施形態において、当該ガラス組成物は、１モル％未満の濃度においてＥｒ２Ｏ３を含む。希土類イオンは、遷移金属イオンより弱い着色剤であり、したがって、ある実施形態においては、より高い濃度または希土類イオンが必要となり得る。
【００４６】
ある実施形態において、当該ガラス組成物は、約４０モル％以上かつ約８０モル％以下、例えば、約５０モル％以上かつ約７５モル％以下の濃度においてＳｉＯ２を含むことができる。他の実施形態において、当該ガラス組成物は、約５５モル％以上かつ約７０モル％以下、例えば、約６２モル％以上かつ約６９モル％以下など、の濃度においてＳｉＯ２を含むことができる。
【００４７】
上記において説明したように、当該ガラス組成物におけるある実施形態は、アルミノケイ酸ガラスを対象としている。したがって、当該ガラス組成物は、約５．０モル％以上かつ約２５モル％以下、例えば、約７．０モル％以上かつ約１７モル％以下など、の濃度においてＡｌ２Ｏ３を含むことができる。他の実施形態において、当該ガラス組成物は、約８．０モル％以上かつ約１４モル％以下、例えば、約９．０モル％以上かつ約１０モル％以下など、の濃度においてＡｌ２Ｏ３を含むことができる。しかしながら、当該ガラス系は、特に限定されず、したがって、いくつかの実施形態において、約２５％以上かつ約５０％以下のＡｌ２Ｏ３を含有するガラスを使用することができるということは理解されるべきである。他の実施形態において、当該ガラス系は、Ａｌ２Ｏ３を全く含み得ない。
【００４８】
ある実施形態において、当該ガラス組成物は、約５モル％以上かつ約２５モル％以下、例えば、約１０モル％以上かつ約２０モル％以下など、の濃度においてＮａ２Ｏを含むことができる。他の実施形態において、当該ガラス組成物は、約１１モル％以上かつ約１７モル％以下、例えば、約１２モル％以上かつ約１５モル％以下など、の濃度においてＮａ２Ｏを含むことができる。さらなる他の実施形態において、当該ガラス組成物は、約１４モル％の濃度においてＮａ２Ｏを含むことができる。
【００４９】
Ｎａ２Ｏに加えて、他のアルカリ金属酸化物も、当該ガラス組成物に含ませることができる。ある実施形態において、当該ガラス組成物は、Ｌｉ２Ｏおよび／またはＫ２Ｏを含むことができる。いくつかの実施形態において、当該追加のアルカリ金属酸化物の濃度は、当該ガラス組成物中のＮａ２Ｏの濃度と同じであり得る。他の実施形態において、当該追加のアルカリ金属酸化物の濃度は、当該ガラス組成物中のＮａ２Ｏの濃度と異なり得る。しかしながら、ある実施形態において、当該ガラス組成物中のアルカリ金属酸化物の総濃度は、約１８モル％以下、例えば、約１６モル％以下など、であり得る。ある実施形態において、当該ガラス組成物中のアルカリ金属酸化物の総濃度は、約１４モル％以下、例えば、約１２モル％以下など、であり得る。
【００５０】
ある実施形態において、当該ガラス組成物は、約２．０モル％以上かつ約１０モル％以下、例えば、約４．０モル％以上かつ約８．０モル％以下など、の濃度においてＬｉ２Ｏおよび／またはＫ２Ｏを含むことができる。他の実施形態において、当該ガラス組成物は、約６．０モル％以上かつ約７．０モル％以下の濃度においてＬｉ２Ｏおよび／またはＫ２Ｏを含むことができる。
【００５１】
当該ガラス組成物は、いくつかの実施形態において、他の元素、例えば、アルカリ土類金属酸化物など、を含有することができる。ある実施形態において、当該アルカリ土類金属酸化物は、ＭｇＯ、ＣａＯ、ＳｒＯ、ＢａＯ、ＺｎＯ（アルカリ土類金属酸化物と同様に機能する）、およびそれらの組み合わせから選択することができる。ある実施形態において、アルカリ土類金属酸化物の濃度は、０．０モル％以上かつ約２５モル％以下、例えば、約２．０モル％以上かつ約２０モル％以下など、であり得る。他の実施形態において、当該ガラス組成物は、約１０モル％以上かつ約１７モル％以下、例えば、約１２モル％以上かつ約１５モル％以下など、の濃度においてアルカリ土類金属酸化物を含む。
【００５２】
ある実施形態において、当該ガラス組成物は、０．０モル％以上かつ約９．０モル％以下、例えば、約２．０モル％以上かつ約８．０モル％以下など、の濃度において各アルカリ土類金属酸化物を含む。他の実施形態において、当該ガラス組成物は、約３．０モル％以上かつ約７．０モル％以下、例えば、約４．０モル％以上かつ約６．０モル％以下など、の濃度においてアルカリ土類金属酸化物を含む。さらなる他の実施形態において、当該ガラス組成物は、約５．０モル％の濃度においてアルカリ土類金属酸化物を含む。
蛍光ガラス
当該ガラス組成物におけるある実施形態は、蛍光性イオンを含むことができる。いくつかの実施形態において、当該蛍光性イオンは、クロモフォアの代わり使用される。しかしながら、他の実施形態において、クロモフォアに加えて、当該蛍光性イオンが存在する。ある実施形態において、当該蛍光性イオンは、Ｃｕ、Ｓｎ、Ｍｎ、Ｓｂ、Ａｇ、Ｃｅ、Ｓｍ、Ｅｕ、Ｔｂ、Ｄｙ、Ｔｍのイオン、およびそれらの組み合わせから選択され得る。ある実施形態において、当該蛍光性イオンは、酸化物として存在することができる。
【００５３】
蛍光性イオンを使用することにより、当該ガラス組成物は、ある特定の波長の光によって励起されたときに、可視光の様々な色を放つことができるようになる。蛍光性イオンは、いかなる可視色も付与することなく、本開示のＰｒおよびＮｄ含有ガラスに添加することができるが、なおかつ、ＵＶ光誘導励起下においてガラスが蛍光発することを可能にする。ある実施形態において、当該蛍光性イオンの色は、第一波長（例えば、３６５ｎｍ）の光によって励起されたときにある色を放つことができ、第二波長（例えば、４０５ｎｍ）の光によって励起されたときに第二色を放つことができる。例えば、ＰｒおよびＮｄを含有するか否かにかかわらず、Ｅｕ３＋をドープされたガラスおよびＴｂ３＋をドープされたガラスは、３６５ｎｍの光に晒されたときに、それぞれ、赤色光および緑色光を放つ。
【００５４】
ある実施形態において、当該ガラス組成物は、０．０１モル％以上かつ約５．０モル％以下、例えば、約０．０５モル％以上かつ約２．０モル％以下など、の濃度において蛍光性イオンを含むことができる。他の実施形態において、当該ガラス組成物は、約０．１モル％以上かつ約１．０モル％以下、例えば、約０．１５モル％以上かつ約０．６モル％以下など、の濃度において蛍光性イオンを含むことができる。さらなる他の実施形態において、当該ガラス組成物は、約０．２モル％以上かつ約０．５モル％以下の濃度において蛍光性イオンを含むことができる。
マルチ蛍光ガラス
当該ガラス組成物におけるある実施形態は、２種以上の異なる蛍光性イオンを含むことができる。ある実施形態において、当該蛍光性イオンは、Ｃｕ、Ｓｎ、Ｍｎ、Ｓｂ、Ｃｅ、Ｓｍ、Ｅｕ、Ｔｂ、Ｔｍ、Ｓｍ、Ｄｙ、およびそれらの組み合わせから選択することができる。ある実施形態において、当該蛍光性イオンは、酸化物として存在することができる。複数の蛍光性イオンを使用することにより、当該ガラス組成物は、ある特定の波長の光によって当該ガラスが励起されたときに様々な色の可視光を放つことができるようにする。ある実施形態において、当該ガラス組成物は、約３００ｎｍ以上かつ約４００ｎｍ以下、例えば、約３１０ｎｍ以上かつ約３９０ｎｍ以下など、の第一波長において第一色の蛍光を発することができる。当該ガラス組成物は、約４００ｎｍ以上かつ約４７５ｎｍ以下、例えば、約４１０ｎｍ以上かつ約４６５ｎｍ以下など、の第二波長において第二色の蛍光を発することができる。当該ガラス組成物は、約４７５ｎｍ以上かつ約５００ｎｍ以下、例えば、約４８０ｎｍ以上かつ約４９５ｎｍ以下など、の第三波長において第三色の蛍光を発することができる。
【００５５】
例えば、ある実施形態において、当該蛍光性イオンの色は、第一波長（例えば、３６５ｎｍ）の光によって励起されたときにある色を放つことができ、第二波長（例えば、４０５ｎｍ）の光によって励起されたときに第二色を放つことができ、ならびに第三波長（例えば、４８８ｎｍ）の光によって励起されたときに第三色を放つことができる。例えば、ある実施形態は、蛍光性イオンとしてＥｕの酸化物およびＴｂの酸化物を含むガラスを含み得る。Ｅｕ３＋をドープされたガラスは、一般的に、適切な波長の光によって励起されたときに赤色を放ち、Ｔｂ３＋をドープされたガラスは、一般的に、適切な波長の光によって励起されたときに緑色を放つ。しかしながら、Ｅｕ酸化物およびＴｂ酸化物がガラス組成物中において組み合わされる場合、当該ガラス組成物は、３６５ｎｍの波長を有する光によって励起された際に、赤色、緑色、オレンジ色、黄色、またはそれらの色の組み合わせの光を放つことができ、その場合の色は、当該ガラス中のＥｕ３＋イオンとＴｂ３＋イオンとによる比例混合物に応じた色である。しかしながら、当該ガラスが４０５ｎｍの波長の光によって励起された場合には、Ｅｕ３＋のみが励起され、赤色の光が放たれるが、当該ガラスが４８８ｎｍの光によって励起される場合には、Ｔｂ３＋のみが励起され、Ｅｕ３＋濃度が、Ｔｂ３＋からＥｕ３＋へのエネルギー移動を防ぐのに十分なほど低い場合には、緑色の光が放たれる。当該ガラス中のＥｕ２Ｏ３含有量は、エネルギー移動を防ぐために、約０．１モル％未満、好ましくは０．０５モル％未満であるべきである。したがって、当該ガラスにおけるある実施形態は、当該ガラス組成物を励起するために使用される光の波長に応じて３つの異なる色を放つように構成することができる。当該ガラスが、わずかに還元された状態において溶融される場合、Ｅｕ３＋の一部または全ては、４００ｎｍ未満の波長において励起された場合に青色の光を放つＥｕ２＋へと還元され得る。Ｔｂ３＋と共に共ドープされたそのようなガラスは、約３６５ｎｍの波長で励起された場合には、白色（Ｅｕ２＋、Ｅｕ３＋、およびＴｂ３＋の発光）の光を放ち、約３９４ｎｍの波長で励起された場合には、紫色（Ｅｕ２＋およびＥｕ３＋の発光）の光を放ち、約３１０または約３３０ｎｍの波長で励起された場合には、青色（Ｅｕ２＋の発光のみ）の光を放ち、約３４２ｎｍの波長で励起された場合には、アクア色（Ｅｕ２＋およびＴｂ３＋の発光）の光を放ち、約４８４ｎｍの波長で励起された場合には、緑色（Ｔｂ３＋の発光のみ）の光を放ち、ならびに約４６４ｎｍの波長で励起された場合には、赤色（Ｅｕ３＋の発光のみ）の光を放つ。
【００５６】
いくつかの蛍光性イオンは、お互いを交差緩和または消光し得、そのため、各イオンの選択および濃度は、両方のイオンの発光を確保するように設計されなければならない。例えば、Ｔｂ３＋発光ガラスにおいて、Ｅｕ２Ｏ３の濃度が約２モル％を超える場合、たとえ、励起波長がＴｂ３＋のみを励起したとしても、励起されたＴｂ３＋イオンのほとんどは、そのエネルギーを隣のＥｕ３＋イオンに移動させ得るため、Ｅｕ３＋イオンの赤色発光のみが残され得る。このエネルギー移動メカニズムは、ポンプエネルギーの有効吸収率を増加させるために、蛍光性イオンを増感するためにも使用することができる。別の例として、ＣｅＯ２ドーパントの添加は、もし存在する場合には、Ｅｕ２Ｏ３およびＴｂ２Ｏ３に対してバランスを取るべきである。Ｃｅ４＋イオンは、ｆ−ｄ許容遷移であるが、他の希土類元素は、ｆ−ｆ禁制遷移を典型的に示すため、Ｃｅ４＋のｆ−ｄ遷移は、他の希土類元素よりも何桁も強い。したがって、ＣｅＯ２含有量は、Ｅｕ２Ｏ３またはＴｂ２Ｏ３のいずれかが存在する場合、Ｅｕ２Ｏ３の含有量およびＴｂ２Ｏ３の含有量を超えるべきではなく、さもなければ、Ｃｅ２Ｏ３の青色発光は、より弱いＥｕ３＋イオンの赤色およびＴｂ３＋イオンの緑色を抑え込むであろう。
【００５７】
ある実施形態において、当該ガラス組成物は、０．０１モル％以上かつ約５モル％以下、例えば、約０．０５モル％以上かつ約２．０モル％以下など、の濃度において２種以上の蛍光性イオンを含むことができる。他の実施形態において、当該ガラス組成物は、約０．１モル％以上かつ約１モル％以下、例えば、約０．１５モル％以上かつ約０．６モル％以下など、の濃度において２種以上の蛍光性イオンを含むことができる。さらなる他の実施形態において、当該ガラス組成物は、約０．２モル％以上かつ約０．５モル％以下の濃度において２種以上の蛍光性イオンを含むことができる。
【００５８】
蛍光性イオンに加えて、当該ガラス組成物におけるある実施形態は、着色剤として希土類イオンを含むことができる。ある実施形態において、当該希土類イオンは、希土類酸化物として存在することができる。ある実施形態において、ＥｒおよびＣｅのイオンは、希土類イオン着色剤として当該ガラス組成物に添加することができる。ある実施形態において、ＥｒおよびＣｅのイオンは、酸化物として当該ガラス中に存在し得る。ある実施形態において、当該ガラス組成物中の希土類イオンの濃度は、当該ガラス組成物中の蛍光性イオンの濃度未満であり得る。いくつかの実施形態において、当該ガラス組成物中のＣｅ２Ｏ３の濃度は、当該ガラス組成物中の蛍光性イオンの濃度未満である。
【００５９】
当該マルチ蛍光ガラスは、当該マルチ蛍光効果に加えてさらに色を付与するために、遷移金属イオンをドープすることもできる。当該ガラスが、蛍光波長付近を強く吸収する場合、当該蛍光は、吸収されるかまたは消光される。蛍光の消光を避けるために、これらのドーパントの濃度は、０．５モル％未満に維持されるべきあり、Ｃｏ２＋およびＮｉ２＋イオンのような強いクロモフォアの場合には、０．１モル％未満に維持されるべきである。当該クロモフォアの吸収が、蛍光と重なる場合（例えば、Ｅｕ３＋の赤色発光が、Ｃｏ２＋の赤色吸収によって消滅されるような場合）、当該クロモフォアの濃度は、０．０２モル％未満であるべきである。
【００６０】
ある実施形態において、当該ガラス組成物は、約０．１モル％以上かつ約１０モル％以下、例えば、約０．２モル％以上かつ約７．０モル％以下など、の濃度において希土類イオンを含む。他の実施形態において、当該ガラス組成物は、約０．３モル％以上かつ約５．０モル％以下、例えば、約０．４モル％以上かつ約３．０モル％以下など、の濃度において希土類イオンを含む。さらに他の実施形態において、当該ガラス組成物は、約０．５モル％以上かつ約２．０モル％以下、例えば、約０．８モル％以上かつ約１．０モル％以下など、の濃度において希土類イオンを含む。
【００６１】
ある実施形態による変色性ガラスは、多くの異なる用途において使用することができる。例えば、色が変わるガラスは、例えば、衣服、エレクトロニクス（例えば、携帯電話の背面およびケースなど）、包装（例えば、香水瓶など）への美的装飾として使用することができる。これらの変色性ガラスは、照明条件に応じて色を変えるアートワークにおいても用いることができる。異なる波長の光で当該ガラス組成物を照らすことによってこれらのガラスの蛍光色および／または吸収色を変えることができるようにこれらのガラスを組み込んだ小さな低エネルギーＬＥＤを、デバイス、包装、アートワーク、彫刻、ならびに他の製品および成形物に含ませることができる。個別にアドレス可能な赤色、緑色、および青色ＬＥＤからなる色調整可能な白色ＬＥＤは、ＵＶ  ＬＥＤおよび広帯域リン光体ＬＥＤによって色を変更することができるようにこれらのＬＥＤによって増強してもよく、あるいは、驚くような素晴らしい色の視覚効果のために当該ガラスの底部または端部に埋め込んでもよい。光源自体が見えないようなさらに複雑な視覚効果のために、導波路を当該ガラス中に埋め込むこともできる。
【００６２】
さらに、変色性ガラスは、偽造防止システムとして使用することができる。例えば、ある実施形態によるガラスは、広範囲のスペクトルの白色光の下においてカスタマイズされた第一色を有するように、蛍光の下ではカスタマイズされた第二色を有するように形成することができ、あるいは、異なる蛍光性イオンを使用することにより、カスタマイズされた色の蛍光を発するように形成することができる。このように、白色光の様々な光源下において当該ガラスの色を単純に観察することよって、商品が偽物かどうかを検出することが容易であり得る。
【００６３】
ここで、本明細書において説明されるガラス組成物は、プラセオジムおよびネオジム、クロモフォア、および／または蛍光性イオンを含む変色性ガラスであることは理解されるべきである。好ましくは、これらのガラスは、プラセオジムおよびネオジムを含み、ならびに任意選択により、クロモフォアおよび／または蛍光性イオンを含有する。プラセオジムおよびネオジム、クロモフォア、ならびに蛍光性イオンの１つまたは複数による様々な組み合わせは、当該ガラスの色をカスタマイズ可能に、および照明露光に応じて変更可能にすることを可能にする。当該カスタマイズ可能および変更可能な色は、当該ガラスを、装飾ガラスとして、および偽造防止スキームとして使用することを可能にする。例えば、ガラスが、約３１０ｎｍまたは約３３０ｎｍの波長において励起された場合に青色を放ち（Ｅｕ２＋の発光のみ）、約３４２ｎｍの波長において励起された場合にアクア色を放ち（Ｅｕ２＋およびＴｂ３＋の発光）、約４８４ｎｍの波長において励起された場合に緑色を放つ（Ｔｂ３＋の発光のみ）ように、ガラスにＥｕ２＋およびＴｂ３＋イオンを含ませることができる。
このガラスをこれらの異なる波長の光に晒し、それが正しく蛍光を発しない場合、当該商品は偽物であると特定することができる。この偽造防止システムを使用することにより、偽造品を、容易にかつ迅速に検出することができる。対照的に、商品が本物であるか偽物であるかを示す秘密主義の高価な「ブラックボックス」センサーを使用する、多くの既知の偽造防止スキームが開発されてきた。しかしながら、これらの偽造防止スキームの多くは、特殊な設備を必要とするため、概して、消費者は、商品が本物であるか偽物であるかを特定するためにそれらを利用することができない。製品が本物であると誤って示す偽物の「ブラックボックス」に関する問題も存在する。さらに、当該偽造防止スキームは、多くの場合、美観的に好ましい方法において物品に組み入れることができない。
【００６４】
美観的装飾として添加されることに加えて、ある実施形態によるガラスは、商品のための瓶または容器として使用され得る。例えば、香水、コロン、リキュール、医薬品、およびエレクトロニクスは、頻繁に、偽造されるため、本明細書において開示される実施形態により、これらの商品の容器を、変色性ガラスで作製することができる。これらの様々な用途に適合するため、ある実施形態によるガラスは、任意の好適なガラス成形法によって、瓶およびガラス板などの物品に成形され得る。例えば、変色性ガラスの瓶は、ガラス成形法、例えば、吹込み成形法、打抜き成形法、打抜きおよび吹込み成形法、および他の好適な成形法など、によって、多くの形状およびサイズに作製することができる。いくつかの実施形態による変色性ガラスは、例えば、米国特許第３，３３８，６９６号および同第３，６８２，６０９号において開示されるようなフロート法またはフュージョンドロー法などの方法によって、例えば、エレクトロニクスなどに適用することができるガラス板へと成形することができ、なお、当該米国特許は、参照によりその全体が本明細書に組み入れられる。
【００６５】
いくつかの実施形態において、本明細書において開示されるガラスは、物理的または化学的強化を施すことができる。例えば、当該ガラスは、加熱処理によって焼き戻しすることができ、またはイオン交換によって強化することができる。イオン交換プロセスにおいて、当該ガラスは、アルカリイオンを含有する溶液、例えば、ＫＮＯ３またはＮａＮＯ３など、に晒され得る。当該アルカリイオン含有溶液への暴露の際、ガラス中のより小さいアルカリイオン、例えば、ＬｉおよびＮａイオンなど、は、より大きいイオン、例えば、ＮａおよびＫなど、と交換される。このイオン交換は、ガラスマトリックスを補強し、よって、当該ガラスを強化することができる。ある特定の実践形態において、当該強化は、結果として、当該ガラス内におけるある深さに及ぶ少なくとも５０ＭＰａの最大圧縮応力を有する圧縮応力領域（本明細書において「圧縮応力層深さ」または「ＤＯＬ」と呼ばれる）の（典型的には、当該ガラスの１つまたは複数の主要面における）発達を生じる。典型的なＤＯＬのレベルは、厚さにおいて少なくとも１５マイクロメートルである。好適なイオン交換法は、米国特許第５，６７４，７９０号において開示されており、なお、当該米国特許は、参照によりその全体が本明細書に組み入れられる。ガラスの強化に加えて、当該強化プロセスは、当該ガラス組成物を脆くし得、そのため、当該ガラスがいじられた場合に粉々になるであろう。偽造防止システムにおいて、当該ガラスの破砕性は、有益な偽造防止要素である。
【実施例】
【００６６】
実施形態は、単に非制限的で例示的であることが意図される以下の実施例によって、さらに明確になるであろう。
【００６７】
実施例１
プラセオジム含有およびネオジム含有ガラス
砂、酸化アルミニウム、硫酸ナトリウム、硝酸カリウム、酸化マグネシウム、炭酸カルシウム、炭酸バリウム、酸化亜鉛、硼砂、酸化プラセオジム、および酸化ネオジムによる１ｋｇのバッチを、ある特定の実施例では酸化コバルトと共に、混合することによって、下記の表１および２において開示される組成を有するガラス組成物を調製した。次いで、当該バッチを白金るつぼに装入し、１３２５℃で５時間溶融させ、次いで、水のバケツに注ぎ入れて、カレットを作製した。次いで、当該カレットを粉砕し、１４７５℃で６時間再溶融させて、当該ガラスをホモジナイズした。次いで、当該溶融物をスチール製のテーブル上に注ぎ、５５０℃で２時間アニール処理した後、室温まで冷却した。結果として得られるガラスパテをガラス試料へと切断し、次いで、それを、色決定および色座標測定のために研磨した。特に、当該ガラス試料を、それらの外面を研磨して滑らかにすることにより、色座標測定の際に当該試料の厚さを通過する光の、光学的品質を向上させ、光の散乱を減少させた。本開示の分野における当業者によって理解されるように、研磨の時間および条件は、色決定および色座標測定を行うという目的のために、試料のサイズに基づいて変えた。
【００６８】
表１の実施例１〜７（「Ｅｘ．１〜７」）は、本明細書において開示される実施形態により現れる、プラセオジムおよびネオジムを含むガラスを対象としている。これらの実施例において、プラセオジムのレベルは、０．７モル％から０．９モル％の範囲であり、ネオジムのレベルは、１．１モル％から１．３モル％の範囲であった。さらに、ネオジムに対するプラセオジムの比は、１．２２２（Ｅｘ．１、７）から１．８５７（Ｅｘ．５）の範囲であった。これらの実施例の全ては、メタメリズムを示す多色性ガラスである。特に、それらのそれぞれは、白熱光または日光への暴露においてピンク色を示し、蛍光への暴露において緑色を示し、ＬＥＤ光への暴露において黄色を示す。例えば、Ｅｘ．１は、蛍光の下において緑色であり、Ｎｄ３＋イオン無しでＰｒ３＋イオンのみをドープしたガラスとほぼ同じ色である。しかし、日光、白熱光、または全スペクトルの白色光の下でのＥｘ．１のガラスの本当の色はピンク色である。さらに、ＬＥＤ照明、例えば、近代的低エネルギー消費固定具またはＬＥＤフラッシュライトの下では、当該ガラスは黄色に見える。
【００６９】
表１における実施例８〜１１（「Ｅｘ．８〜１１」）は、プラセオジムおよびネオジムならびに本明細書において開示される実施形態による少なくとも１種のクロモフォア（例えば、Ｃｏ３Ｏ４）を含むガラスを対象としている。表１におけるＥｘ．８〜１１は、当該Ｐｒ２Ｏ３濃度が、０．７モル％から０．８モル％であり、当該Ｎｄ２Ｏ３濃度が、１．２モル％から１．３モル％であり、当該Ｃｏ３Ｏ４濃度が、０．００２９モル％から０．０１３３モル％の範囲であっても、メタメリズムは表れ、試料は、それぞれ、白熱光または全スペクトル白色光の下において、青紫色、青色、青色もしくは赤紫色に見え、蛍光の下において、エメラルド色、ティール色、緑がかった青色もしくは緑色に見える。したがって、ＣｏＯを、０．０１５モル％未満の濃度レベルに（あるいは、Ｃｏ３Ｏ４を０．０１モル％未満の濃度レベルに）維持することで、これらのプラセオジムおよびネオジム含有ガラスが、クロモフォアをドープされた後もメタメリズムを維持することが確保される。
【００７０】
表２は、試料の背後に位置された白色の裏当て基板を備えるＸ−Ｒｉｔｅ  Ｃｏｌｏｒ  ｉ７ＴＭ  Ｂｅｎｃｈｔｏｐ  Ｓｐｅｃｔｒｏｐｈｏｔｏｍｅｔｅｒにおいて、反射モードにより試料（下記において提供される厚さを有する４０×４０ｍｍ正方形の試験片）の厚さを通して測定した場合の、Ｅｘ．１における、標準的照明条件の関数としての、Ｌ＊、ａ＊、ｂ＊空間における対応する色座標を示している。Ｄ６５は自然照明であり、Ｆ−０２は蛍光であり、Ａ−１０は白熱光に対応する。報告される色差（ＣＤ）データは、式（１）を使用して得た。全スペクトル白色光と蛍光光源との間には、色座標におけるかなりのシフトが存在する。とりわけ、Ｆ０２対Ａ１０（すなわち、表２に示される「ＣＤ（Ｆ０２−Ａ１０）」）系列は、このガラスの場合、１７．５３の最も大きな色差（ＣＤ）を示している。
【００７１】
【表１】
2019513679.tif 000003
【００７２】
【表２】
2019513679.tif 000004
【００７３】
実施例２
マルチ蛍光ガラス
砂、酸化アルミニウム、炭酸ナトリウム、硫酸ナトリウム、硝酸カリウム、酸化マグネシウム、炭酸カルシウム、炭酸バリウム、酸化亜鉛、および硼砂による１ｋｇのバッチを、酸化ユウロピウム、酸化テルビウム、酸化セリウム、および／または酸化ランタンと共に混合し、それを白金るつぼに装入して、１４７５℃で６時間かけて溶融させることによって、表３において開示される組成物を有するガラス組成物を調製した。当該溶融物をスチール製のテーブル上に注ぎ、次いで、５３０℃で２時間アニール処理した後、室温まで冷却した。結果として得られるガラスパテをガラス試料へと切断し、次いで、それを、色決定のために研磨した。特に、当該ガラス試料を、それらの外面を滑らかにするために研磨し、その結果、光学的品質が向上した。本開示の分野における当業者によって理解されるように、研磨の時間および条件は、色決定を行うという目的のために、試料のサイズに基づいて変えた。
【００７４】
特に、表３の実施例１２〜１８は、プラセオジムおよびネオジムの不在下での、本明細書において開示される実施形態による複数の蛍光性イオンを含むガラスを対象としている。そのため、それらは、ある特定の紫外線波長（例えば、３６５ｎｍおよび４０５ｎｍの紫外線光）に晒されない限り、透明である。例えば、Ｅｘ．１５ガラスは、Ｅｕ３＋およびＴｂ３＋イオンの両方を含有し、３６５ｎｍで励起された場合、そのＥｕ３＋およびＴｂ３＋イオンの両方の発光により黄色の光を放つ。しかしながら、同じガラスが４０５ｎｍで励起された場合、当該４０５ｎｍの光は、赤色を発光するＥｕ３＋イオンのみを励起するため、当該ガラスは赤色の光を放つ。さらに、同じガラスが４８８ｎｍで励起された場合、当該波長は、優先的に、緑色を発光するＴｂ３＋イオンを励起するため、当該ガラスは緑色の光を放つ。
【００７５】
同じまたは同様の濃度の蛍光性ドーパントを伴う本開示におけるプラセオジムおよびネオジム含有ガラスの他の実施形態は、図３の実施例に示されるように、メタメリズムを実証することができるということも理解されるべきである。さらに、そのようなプラセオジムおよびネオジム含有ガラスは、特定の波長（例えば、３６５ｎｍおよび４０５ｎｍの光）の紫外（ＵＶ）光による励起の際に、表３の実施例と同じ蛍光色を示すことができる。表４は、表３において提供されるガラス組成物のうちの１つに対して、対応する色座標を示している。
【００７６】
【表３】
2019513679.tif 000005
【００７７】
【表４】
2019513679.tif 000006
【００７８】
上記において説明されるように、実施形態において、着色剤、クロモフォア、および蛍光性イオンは、それらのそれぞれの成分の酸化物としてガラス中に存在し得る。したがって、上記の着色剤、クロモフォア、および蛍光物質の酸化物について言及する場合、当該着色剤、クロモフォア、および蛍光物質は、酸化物以外の化合物として存在し得ることは理解されるべきである。
【００７９】
権利請求される主題の趣旨および範囲から逸脱することなく、本明細書において説明される実施形態に対して様々な変更および変形を為すことができることは、当業者に明らかであろう。例えば、本開示の変色性の多色性ガラス組成物は、他の変色性ガラス、例えば、２０１３年１１月１９日に出願された米国特許仮出願第６１／９０５，９５８号の恩典を権利主張する、２０１５年５月２８日に公開された国際公開第２０１５／０７７１３６号（「ＷＯ  ’１３６参考文献」）に含まれるガラスなど、と、様々な形態において組み合わせることができ、なお、当該文献の両方は、参照によりその全体が本明細書に組み入れられる。例示的一形態において、偽造防止機能またはスキームでの使用のために、本開示のＰｒおよびＮｄを含有するピンク色〜緑色のガラスと、ＷＯ’１３６参考文献によるホルミウムを含有する緑色〜ピンク色のガラスとを含む交互のガラス層による複合材料構造を形成することができる。そのため、本明細書は、本明細書において説明される様々な実施形態の変更および変形を網羅するが、ただし、そのような変更および変形は、添付の請求項およびそれらの等価物の範囲内であることが意図される。
【００８０】
以下、本発明の好ましい実施形態を項分け記載する。
【００８１】
実施形態１
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、１を超えかつ１．９未満であり、
さらに、ＣｏＯが存在する場合、当該ＣｏＯは０．０１モル％未満であり、Ｆｅ２Ｏ３が存在する場合、当該Ｆｅ２Ｏ３は０．００４モル％未満である、
ガラス。
【００８２】
実施形態２
Ｎｂ２Ｏ５が存在する場合、当該Ｎｂ２Ｏ５は０．５モル％未満である、実施形態１に記載のガラス。
【００８３】
実施形態３
Ｃｅ２Ｏ３が存在する場合、当該Ｃｅ２Ｏ３は１モル％未満である、実施形態１および２に記載のガラス。
【００８４】
実施形態４
Ｐｒ２Ｏ３に対するＮｄ２Ｏ３の比が、１．１を超えかつ１．５未満である、実施形態１〜３のいずれか一項に記載のガラス。
【００８５】
実施形態５
Ｅｒ２Ｏ３が存在する場合、当該Ｅｒ２Ｏ３は１モル％未満である、実施形態１〜４のいずれか一項に記載のガラス。
【００８６】
実施形態６
上記Ｐｒ２Ｏ３が、約０．７モル％から約３．０モル％の範囲であり、上記Ｎｄ２Ｏ３が、約１．０モル％から約４モル％の範囲である、実施形態１〜５のいずれか一項に記載のガラス。
【００８７】
実施形態７
さらに、
Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物、およびそれらの組み合わせからなる群より選択される１種または複数種の蛍光性イオン
を含み、
蛍光性イオンの総濃度が、約０．０１モル％以上かつ約５．０モル％以下である、
実施形態１〜６のいずれか一項に記載のガラス。
【００８８】
実施形態８
さらに、
Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される１種または複数種のクロモフォア
を含み、
Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアの合計が、０．１モル％未満である、
実施形態１〜７のいずれか一項に記載のガラス。
【００８９】
実施形態９
お互いに異なる、白熱光源への暴露の際の第一色と、蛍光光源への暴露の際の第二色とによって特徴付けられる、実施形態１〜８のいずれか一項に記載のガラス。
【００９０】
実施形態１０
上記第一色が、実質的にピンク色であり、上記第二色が、実質的に緑色である、実施形態９に記載のガラス。
【００９１】
実施形態１１
さらに、Ｄ６５−１０照明条件およびＦ０２−１０照明条件に晒された場合の少なくとも３．０の色差（ＣＤ）によっても特徴付けられる、実施形態１〜１０のいずれか一項に記載のガラス。
【００９２】
実施形態１２
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、０．５を超えかつ３未満であり、
さらに、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアのいずれかが存在する場合、これらのクロモフォアの合計が、０．１モル％未満である、
ガラス。
【００９３】
実施形態１３
Ｐｒ２Ｏ３に対するＮｄ２Ｏ３の比が、０．７５を超えかつ２．０未満である、実施形態１２に記載のガラス。
【００９４】
実施形態１４
ＣｏＯが存在する場合、当該ＣｏＯは０．０１モル％未満である、実施形態１２および１３に記載のガラス。
【００９５】
実施形態１５
Ｍｎ２Ｏ３が存在する場合、当該Ｍｎ２Ｏ３は０．０４モル％未満である、実施形態１２〜１４のいずれか一項に記載のガラス。
【００９６】
実施形態１６
さらに、
Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３からなる群より選択される１種または複数種のクロモフォア
を含む、実施形態１２〜１５のいずれか一項に記載のガラス。
【００９７】
実施形態１７
さらに、
Ｙｂ、Ｃｕ、Ｓｎ、Ｍｎ、Ａｇ、Ｓｂ、Ｃｅ、Ｓｍ、Ｅｕ、Ｔｂ、Ｄｙ、Ｔｍの酸化物、およびそれらの組み合わせからなる群より選択される１種または複数種の蛍光性イオン
を含み、
蛍光性イオンの総濃度が、約０．０１モル％以上かつ約５．０モル％以下である、
実施形態１２〜１６のいずれか一項に記載のガラス。
【００９８】
実施形態１８
Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアのいずれかが存在する場合、これらのクロモフォアの合計が、０．０５モル％未満である、実施形態１２〜１７のいずれか一項に記載のガラス。
【００９９】
実施形態１９
お互いに異なる、白熱光源への暴露の際の第一色と、蛍光光源への暴露の際の第二色とによって特徴付けられる、実施形態１２〜１８のいずれか一項に記載のガラス。
【０１００】
実施形態２０
上記第一色が、実質的にピンク色であり、上記第二色が、実質的に緑色である、実施形態１９に記載のガラス。
【０１０１】
実施形態２１
さらに、Ｄ６５−１０照明条件およびＦ０２−１０照明条件に晒された場合の少なくとも３．０の色差（ＣＤ）によっても特徴付けられる、実施形態１２〜２０のいずれか一項に記載のガラス。
【０１０２】
実施形態２２
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、０．９以上かつ２．０以下であり、
さらに、Ｃｅ２Ｏ３が存在する場合、当該Ｃｅ２Ｏ３は１モル％未満であり、Ｆｅ２Ｏ３が存在する場合、当該Ｆｅ２Ｏ３は０．４モル％未満であり、Ｍｎ２Ｏ３が存在する場合、当該Ｍｎ２Ｏ３は、０．０４モル％未満であり、Ｅｒ２Ｏ３が存在する場合、当該Ｅｒ２Ｏ３は、１モル％未満であり、ならびにＮｂ２Ｏ５が存在する場合、当該Ｎｂ２Ｏ５は０．５モル％未満である、
ガラス。
【０１０３】
実施形態２３
７０モル％を超えるＳｉＯ２と、
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、０．５を超えかつ３未満であり、
さらに、Ｆｅ２Ｏ３、ＣｅＯ２、およびＴｉＯ２のいずれかが存在する場合、それらの合計は１モル％未満である、
ガラス。
【０１０４】
実施形態２４
Ｍｎ２Ｏ３、Ｆｅ２Ｏ３、ＮｉＯ、およびＣｅＯ２のいずれかが存在する場合、それらの合計は２モル％未満である、実施形態２３に記載のガラス。
【０１０５】
実施形態２５
第一ガラス組成物を有する第一多色性部分であって、当該第一ガラス組成物が、
Ｐｒ２Ｏ３と、
Ｎｄ２Ｏ３と
を含み、
（Ｐｒ２Ｏ３＋Ｎｄ２Ｏ３）が、０．２モル％を超え、Ｐｒ２Ｏ３に対するＮｄ２Ｏ３の比が、０．５を超えかつ３未満であり、
さらに、Ｖ２Ｏ５、Ｃｒ２Ｏ３、ＭｎＯ、Ｍｎ２Ｏ３、Ｆｅ２Ｏ３、ＣｏＯ、Ｃｏ３Ｏ４、ＣｕＯ、ＮｉＯ、Ｎｂ２Ｏ５、ＣｅＯ２、Ｈｏ２Ｏ３、およびＥｒ２Ｏ３のクロモフォアのいずれかが存在する場合、これらのクロモフォアの合計が、０．１モル％未満である、
第一多色性部分と、
当該第一ガラス組成物とは異なる組成物を含む第二ガラス組成物を有する第二多色性部分と
を含む、ガラス物品。
【０１０６】
実施形態２６
上記第一および第二多色性部分が、それらの晒される光源を第一光源から第二光源へと変えた際に現れるまたは消えるパターンを当該物品に生じさせる、実施形態２５に記載のガラス。
【０１０７】
実施形態２７
実施形態１、１２、２２、および２３のいずれか１つに記載のガラスを含む基板であって、さらに、少なくとも５０ＭＰａの最大圧縮応力と、厚さにおける少なくとも１５マイクロメートルの圧縮応力層深さ（ＤＯＬ）とを有する圧縮応力領域を含む、基板
を含むガラス物品。
【０１０８】
実施形態２８
実施形態１、１２、２２、および２３のいずれか１つに記載のガラスを含む容器であって、少なくとも１種の液体または固体媒体を収容するように構成される、容器
を含むガラス物品。
【０１０９】
実施形態２９
上記容器が、香水瓶、コロン瓶、医薬品用の瓶、および電子デバイスのケースからなる群から構成される、実施形態２８に記載のガラス。
【０１１０】
実施形態３０
さらに、偽造防止システム用に構成される、実施形態２８に記載のガラス。
【国際調査報告】
2019513679.tif 000007
2019513679.tif 000008
2019513679.tif 000009